【0055】<実施例2>(アルコールのサイドフィード)混合−脱揮・除去装置として、2ベント式二軸押出機TP−25T(サーモ・プラスティックス工業(株)製)を用いた。上記混合−脱揮・除去装置に供給し、シリンダー温度90°C、スクリュー回転数170rpmで、6.16kg/hの速度で押し出した。このとき、混練−脱揮・除去装置の原料供給口の下流にあたる第1混練ゾーンにメタノールを1.23kg/hで供給してアクリル粉体塗料原料を連続的に混練しつつ、下流にある20kPaに調節された第1ベントで揮発分を脱揮した。第2混練ゾーン、第2ベント(4kPa)、を経て混練と脱揮・除去を行い、混合組成物を得た。この混合組成物を、実施例1と同様に粉体塗料を製造し、粉体塗料および塗膜について物性を評価し、結果を表2に記した。S1型KRCニーダ((株)栗本鉄工所製、スクリュー径25mm)を使用し、脱揮・除去装置として、単軸押出機TP20(サーモ・プラスティックス工業(株)製、スクリュー径20mm)を、吐出配管により、連続混合機に直列に連結した。上記連続混合機のホッパーに定量フィーダーを用いて2kg/hで供給し、連続混合機胴体に、メタノールを300g/hで供給し、シリンダー温度90°C、スクリュー回転数100rpmで連続的に混合した。この混合組成物を、シリンダー温度90°C、スクリュー回転数100rpmに調節された上記の脱揮・除去装置に直接供給し、ベント圧力1kPaの条件で溶剤を脱揮にした。この時、90°Cでの硬化型アクリル樹脂とメタノールとの平均接触時間は1分であった。溶剤が脱揮・除去された混合組成物をから実施例1と同様に粉体塗料を製造し、粉体塗料および塗膜について物性を評価し、結果を表2に記した。【0057】<比較例4>メタノールを供給せずにアクリル粉体塗料原料を混合した以外は実施例2と同様に粉体塗料を製造し、粉体塗料および塗膜の物性を評価したところ、平滑性および光沢に欠けるものであった。【0058】<比較例5>メタノールの代わりにキシレンを供給した以外は実施例2と同様に粉体塗料を製造し、粉体塗料および塗膜の物性を評価したところ、平滑性および光沢に欠けるものであった。供給量を200g/hにし、メタノールの供給量を30g/hにし、混合機スクリューの回転数を15rpmにした以外は実施例2と同様に粉体塗料を製造した。このとき、90°Cでの硬化型アクリル樹脂とメタノールとの平均接触時間は12分であった。粉体塗料および塗膜の物性を評価し、結果を表3に記した。上記混合−脱揮・除去装置に供給し、シリンダー温度90°C、スクリュー回転数170rpmで、5.06kg/hの速度で押し出した。実施例1で使用したと同様のドデカン二酸(硬化剤)1.1重量部、メタノール1.9重量部からなり、80°Cに加温された硬化剤溶液を調製した。供給と同時に、硬化剤溶液を、混合−脱揮装置の原料供給口の下流にあたる第1混合ゾーンに、3kg/hの速度で注入して連続的に混練しつつ、さらに下流にある20kPaに調節された第1ベントで揮発分を一部脱揮した。第2混練ゾーン、第2ベント(4kPa)を経て混練と脱揮・除去を行い、混合組成物を得た。この溶剤が脱揮・除去された混合組成物を、実施例1と同様に粉体塗料を製造し、粉体塗料および塗膜について物性を評価し、結果を表2に記した。【図1】図1は、混合−脱揮・除去装置を用い、硬化剤と硬化型アクリル樹脂のアルコール溶液とを供給して、混合とアルコール溶剤の脱揮・除去を行うプロセスである。【図2】図2は、混合−脱揮・除去装置を用い、硬化剤のアルコール溶液と硬化型アクリル樹脂のアルコール溶液とを供給して、混合とアルコール溶剤の脱揮・除去を行うプロセスである。【図3】図3は、混合装置と脱揮・除去装置を用い、硬化剤と硬化型アクリル樹脂のアルコール溶液とを供給して、混合とアルコール溶剤の脱揮・除去を行うプロセスである。【図4】図4は、混合装置と脱揮・除去装置を用い、硬化剤のアルコール溶液と硬化型アクリル樹脂のアルコール溶液とを供給して、混合とアルコール溶剤の脱揮・除去を行うプロセスである。【図5】図5は、混合−脱揮・除去装置を用い、硬化剤と硬化型アクリル樹脂とを混合するに際して、アルコール溶剤を直接、サイドフィードし、混合とアルコール溶剤の脱揮・除去を行うプロセスである。【図6】図6は、混合−脱揮・除去装置を用い、硬化型アクリル樹脂を混合するに際して、硬化剤のアルコール溶剤を直接、サイドフィードし、混合とアルコール溶剤の脱揮・除去を行うプロセスである。【図7】図7は、混合装置と脱揮・除去装置を用い、硬化剤と硬化型アクリル樹脂とを混合するに際して、アルコール溶剤を直接、サイドフィードし、混合とアルコール溶剤の脱揮・除去を行うプロセスである。【図8】図8は、混合装置と脱揮・除去装置を用い、硬化型アクリル樹脂を混合するに際して、硬化剤のアルコール溶剤を直接、サイドフィードし、混合とアルコール溶剤の脱揮・除去を行うプロセスである。前記混合−脱揮・除去装置が、単軸もしくは二軸の押出機または単軸もしくは二軸のニーダーである請求項21に記載の粉体塗料の製造方法。高分子材料物ガス化装置及び方法。ekouhou.net。